(57)【要約】【課題】保存安定性、吐出性に優れ、発光ダイオード（ＬＥＤ）を光源とした紫外線による硬化性を有し、密着性、柔軟性、タック性が良好である光硬化型インクジェット印刷用インク組成物を得ること。【解決手段】光重合性化合物と、光重合開始剤を含有する光硬化型インクジェット印刷用インク組成物であって、Ａ．２−（アリルオキシメチル）アクリル酸メチルを、全光重合性化合物中に５〜４０質量％含有し、Ｂ．ガラス転移温度が０℃以下の多官能モノマー及び／又は多官能オリゴマーを、全光重合性化合物中に５〜２０質量％含有し、Ｃ.アミノ基及び／又はアミド基を有するモノマー及び／又はオリゴマーを含有し、Ｄ．インク組成物の粘度が２５℃で３０ｍＰａ・ｓ以下、のＡ〜Ｄを満たす光硬化型インクジェット印刷用インク組成物。【選択図】なし【特許請求の範囲】
【請求項１】
光重合性化合物と、光重合開始剤と、有機溶剤を含有する光硬化型インクジェット印刷用インク組成物であって、
Ａ．２−（アリルオキシメチル）アクリル酸メチルを、全光重合性化合物中に５〜４０質量％含有し、
Ｂ．ガラス転移温度が０℃以下の多官能モノマー及び／又は多官能オリゴマーを、全光重合性化合物中に５〜２０質量％含有し、
Ｃ.アミノ基及び／又はアミド基を有するモノマー及び／又はオリゴマーを含有し、
Ｄ．インク組成物の粘度が２５℃で３０ｍＰａ・ｓ以下、
のＡ〜Ｄを満たす光硬化型インクジェット印刷用インク組成物。
【請求項２】
アミノ基及び／又はアミド基を有するモノマー及び／又はオリゴマーを全光重合性化合物中に５〜４５質量％含有する請求項１記載の光硬化型インクジェット印刷用インク組成物。
【請求項３】
アミノ基及び／又はアミド基を有するモノマー及び／又はオリゴマーとして、分子内に２個の光重合性官能基及び２個のアミノ基を有するアクリル化アミン化合物と、アクリロイルモルホリン及び／又はＮ−ビニルカプロラクタムを含有することを特徴とする請求項１又は２記載の光硬化型インクジェット印刷用インク組成物。
【請求項４】
ガラス転移温度４０℃以上の多官能モノマー及び／又は多官能性オリゴマーを全光重合性化合物中１０質量％以下含有する請求項１〜３のいずれかに記載の光硬化型インクジェット印刷用インク組成物。
【請求項５】
着色剤を含有する請求項１〜４のいずれかに記載の光硬化型インクジェット印刷用インク組成物。
【発明の詳細な説明】
【背景技術】
【０００１】
本発明は、光硬化型インクジェット印刷用インク組成物に関する。さらに詳しくは、光硬化型インクジェット印刷用インク組成物の保存安定性、吐出性に優れ、発光ダイオード（ＬＥＤ）を光源とした紫外線による硬化性を有し、密着性、柔軟性、タック性が良好である光硬化型インクジェット印刷用インク組成物に関する。
光硬化型インクは、乾燥が早いこと、揮発性溶剤を含まず、したがって環境に対して有害な成分の揮発がないこと、様々な基材に印刷できること等の優れた性能を有するために、オフセット印刷、グラビア印刷、スクリーン印刷、凸版印刷の他、各種の塗工やインクジェット印刷等の幅広い分野で利用されている。
とりわけ、光硬化型インクジェット印刷は、基材の材質や形状を問わず、簡便・安価に画像を作成することができるため、ロゴ、図形、写真画像等の様々な印刷分野に使用されてきている。
近年、光硬化型インクジェット印刷インキ組成物を吐出するノズルヘッドとして、低粘度用のノズルヘッドが開発されてきている。
しかし、低粘度用のノズルヘッドを使用した場合、ノズルヘッド適応性と塗膜物性を両立することが難しい。
解決する方法としては、ノズルヘッド適応性と塗膜物性を両立させるために、ガラス転移温度が低いオリゴマーの使用が考えられるが、多くは粘度が高く、ノズルヘッド適応性と塗膜物性を両立することが困難である。
また、希釈性の高い低粘度モノマーを使用し、粘度を低下させる方法も考えられるが、その多くが揮発性の高い低分子化合物であり、臭気があり、タック性等の塗膜物性が低下する問題が発生する（例えば、特許文献１参照）。さらに、タック性を解決するために、ガラス転移温度が高い多官能モノマーを多く使用する方法も考えられるが、粘度が高くなり吐出性が低下し、柔軟性及び密着性も低下する。
【先行技術文献】
【特許文献】
【０００２】
【特許文献１】国際公開第２００７／０１３３６８号
【発明の概要】
【発明が解決しようとする課題】
【０００３】
そこで本発明の課題は、低粘度用のノズルヘッドを使用した場合の光硬化型インクジェット印刷用インク組成物として、２−（アリルオキシメチル）アクリル酸メチルを使用することに加えてガラス転移温度が０℃以下の多官能モノマー及び／又は多官能オリゴマーと、アミノ基及び／又はアミド基を有するモノマー及び／又はオリゴマーとを配合し、粘度を２５℃で３０ｍＰａ・ｓ以下とすることにより、保存安定性、吐出性に優れ、発光ダイオード（ＬＥＤ）を光源とした紫外線による硬化性を有し、密着性、柔軟性、タック性が良好である光硬化型インクジェット印刷用インク組成物を得ることである。
【課題を解決するための手段】
【０００４】
本発明者らは、上記課題を解決するために鋭意検討した結果、以下の光硬化性インクジェット印刷用インク組成物を発明した。
１．光重合性化合物と、光重合開始剤と、有機溶剤を含有する光硬化型インクジェット印刷用インク組成物であって、
Ａ．２−（アリルオキシメチル）アクリル酸メチルを、全光重合性化合物中に５〜４０質量％含有し、
Ｂ．ガラス転移温度が０℃以下の多官能モノマー及び／又は多官能オリゴマーを、全光重合性化合物中に５〜２０質量％含有し、
Ｃ.アミノ基及び／又はアミド基を有するモノマー及び／又はオリゴマーを含有し、
Ｄ．インク組成物の粘度が２５℃で３０ｍＰａ・ｓ以下、
のＡ〜Ｄを満たす光硬化型インクジェット印刷用インク組成物。
２．アミノ基及び／又はアミド基を有するモノマー及び／又はオリゴマーを全光重合性化合物中に５〜４５質量％含有する１記載の光硬化型インクジェット印刷用インク組成物。
３．アミノ基及び／又はアミド基を有するモノマー及び／又はオリゴマーとして、分子内に２個の光重合性官能基及び２個のアミノ基を有するアクリル化アミン化合物と、アクリロイルモルホリン及び／又はＮ−ビニルカプロラクタムを含有することを特徴とする１又は２記載の光硬化型インクジェット印刷用インク組成物。
４．ガラス転移温度４０℃以上の多官能モノマー及び／又は多官能性オリゴマーを全光重合性化合物中１０質量％以下含有する１〜３のいずれかに記載の光硬化型インクジェット印刷用インク組成物。
５．着色剤を含有する１〜４のいずれかに記載の光硬化型インクジェット印刷用インク組成物。
【発明の効果】
【０００５】
本発明の光硬化型インクジェット印刷用インク組成物によれば、特定の光重合性成分を含有させることで、保存安定性、低粘度用のノズルヘッドを使用した場合においても吐出性に優れ、発光ダイオード（ＬＥＤ）を光源とした紫外線による硬化性にも優れ、床材、塩化ビニル、ポリカーボネート等の基材に対する密着性、柔軟性、タック性が良好であり、耐溶剤性にも優れるという顕著な効果を発揮できる。また特にアシルフォスフィンオキサイド系光重合開始剤を特定量含有させることにより、これらの効果を更に向上させることができる。
【発明を実施するための形態】
【０００６】
以下、本発明の少なくとも、光重合性化合物と、光重合開始剤と、有機溶剤を含有する光硬化型インクジェット印刷用インク組成物（以下、インク組成物ともいう）について詳細に説明する。下記Ａ〜Ｃの化合物のカテゴリーのうち、複数のカテゴリーに含まれる化合物が存在する。そのような化合物はその複数のカテゴリーにそれぞれ属するものとして、それぞれの含有量に重複してカウントする。
＜Ａ．２−（アリルオキシメチル）アクリル酸メチル＞
本発明における２−（アリルオキシメチル）アクリル酸メチルの使用量としては、全光重合性化合物中に５〜４０質量％の範囲である。含有量が５質量％より少ないと、タック性が低下する傾向となり、一方、４０質量％より多いと、密着性、折り曲げ性が低下する傾向となる。
【０００７】
＜Ｂ．ガラス転移温度が０℃以下の多官能モノマー及び／又は多官能オリゴマー＞
本発明におけるＢ．ガラス転移温度が０℃以下の多官能モノマー及び／又は多官能オリゴマーとしては、例えば以下の化合物を採用できる。
ポリエチレングリコール（４００）ジアクリレート、ポリエチレングリコール（６００）ジアクリレート、アルコキシ化ヘキサンジオールジアクリレート、エトキシ化（３０）ビスフェノールＡジアクリレート、アルコキシ化ネオペンチルグリコールジアクリレート、エトキシ化（３）トリメチロールプロパントリアクリレート、エトキシ化（６）トリメチロールプロパントリアクリレート、エトキシ化（９）トリメチロールプロパントリアクリレート、プロポキシ化（３）トリメチロールプロパントリアクリレート、トリエチレングリコールジメタクリレート、テトラエチレングリコールジメタクリレート、ポリエチレングリコール（６００）ジメタクリレート、エトキシ化（１０）ビスフェノールＡジメタクリレート、１，１２−ドデカンジオールジメタクリレート、ウレタンアクリレートオリゴマー、ポリエステルアクリルオリゴマー等が例示できる。
本発明におけるガラス転移温度が０℃以下の多官能モノマー及び／又は多官能オリゴマーの使用量としては、全光重合性化合物中に５〜２０質量％の範囲である。含有量が５質量％より少ないと、タック性、耐摩擦性が低下する傾向となり、一方、２０質量％より多いと、密着性、耐折れ曲げ性が低下する傾向となる。
【０００８】
＜Ｃ．アミノ基及び／又はアミド基を有するモノマー及び／又はオリゴマー＞
本発明におけるアミノ基及び／又はアミド基を有するモノマー及び／又はオリゴマーとしては、例えば以下の化合物を採用できる。
アクリルアミド、アクリロイルモルホリン等の各種（メタ）アクリルアミド系モノマー、Ｎ−ビニルカプロラクタム等のＮ−ビニルアミド系モノマー、であるＣＮ３７１、ＣＮ３７３、ＣＮ３８６、ＣＮ５０１、ＣＮ５５０、ＣＮ５５１（サートマー社製）等のアクリル化アミン化合物である。なかでも、分子内に２個の光重合性官能基及び２個のアミノ基を有するアクリル化アミン化合物とアクリロイルモルホリン及び／又はＮ−ビニルカプロラクタムとを併用することが好ましい。
アミノ基及び／又はアミド基を有するモノマー及び／又はオリゴマーの含有量は、任意に決定できる。しかしながら、硬化性の点から、光重合性化合物中に５〜４５質量％であることが好ましい。含有量が５質量％未満であると、硬化性及びタック性が低下する可能性がある。
【０００９】
＜Ｄ．インク組成物の粘度が２５℃で３０ｍＰａ・ｓ以下＞
上記Ａ〜Ｃの光重合性化合物を含有し、必要に応じて下記Ｅの光重合性化合物や、重合開始剤、光増感剤、着色剤、界面活性剤、各種添加剤等を含有する光硬化型インクジェット印刷用インク組成物は、２５℃における粘度が３０ｍＰａ・ｓ以下であることが必要である。３０ｍＰａ・ｓを超えるとインクジェット印刷用ノズルからのインク組成物の吐出が困難になる可能性がある。
なお、本発明における粘度の値は、Ｅ型粘度計（商品名：ＲＥ１００Ｌ型粘度計、東機産業社製）を用いて、２５℃、２０ｒｐｍの条件で測定した粘度である。
【００１０】
＜Ｅ．併用可能な光重合性化合物＞
本発明の光硬化型インクジェット印刷用インク組成物において、上記Ａ〜Ｃの化合物に対して併用可能な光重合性化合物としては、下記の単官能、多官能の光重合性化合物を利用できる。
折れ曲げ性の点からは、中でもガラス転移温度４０℃以上の多官能の光重合性化合物の使用量は、光重合性化合物中に１０質量％以下とすることが好ましい。
そのような単官能の光重合性化合物としては、例えば以下の化合物を採用できる。
ブチル（メタ）アクリレート、イソブチル（メタ）アクリレート、ターシャリーブチル（メタ）アクリレート、オクチル（メタ）アクリレート、２−エチルヘキシル（メタ）アクリレート、デシル（メタ）アクリレート、イソミリスチル（メタ）アクリレート、ステアリル（メタ）アクリレート、イソステアリル（メタ）アクリレート、イソボルニル（メタ）アクリレート、ラウリル（メタ）アクリレート、環状トリメチロールプロパンフォルマル（メタ）アクリレート、シクロヘキシル（メタ）アクリレート、ブチルシクロヘキシルアクリレート、トリメチルシクロヘキシルアクリレート、アダマンチル（メタ）アクリレート、ジシクロペンタニル（メタ）アクリレート、ジシクロペンテニル（メタ）アクリレートのアクリレート類、スチレン、ベンジル（メタ）アクリレート、２−フェノキシエチル（メタ）アクリレート及びそのエチレンオキサイド変性物、エチルカルビトール（メタ）アクリレート、テトラヒドロフルフリル（メタ）アクリレート、２−メトキシエチルアクリレート、ポリエチレングリコール（メタ）アクリレート、イソアミル（メタ）アクリレート、ヒドロキシメチル（メタ）アクリレート、ヒドロキシエチル（メタ）アクリレート、ヒドロキシプロピル（メタ）アクリレート、ヒドロキシブチル（メタ）アクリレート、ヒドロキシフェノキシプロピル（メタ）アクリレート、２−エチルヘキシル−ジグリコール（メタ）アクリレート、２−アクリロイロキシエチルヘキサヒドロフタル酸、ブトキシエチルアクリレート、エトキシジエチレングリコール（メタ）アクリレート、エチルカルビトールアクリレート、メトキシジエチレングリコール（メタ）アクリレート、メトキシポリエチレングリコール（メタ）アクリレート、メトキシプロピレングリコール（メタ）アクリレート、（２−メチル−２−エチル−１，３−ジオキソラン−４−イル）メチル（メタ）アクリレート、（３−エチルオキセタン−３−イル）メチルメタクリレート、フェノールエチレングリコール変性アクリレート、２−ヒドロキシプロピル（メタ）アクリレート、２−ヒドロキシ−３−フェノキシプロピル（メタ）アクリレート、２−アクリロイロキシエチルコハク酸、２−アクリロイロキシエチルフタル酸、２−アクリロイロキシエチル−２−ヒドロキシエチル−フタル酸、ラクトン変性可とう性アクリレート、ｔ−ブチルシクロヘキシル（メタ）アクリレート等を挙げることができる。
【００１１】
また、多官能の光重合性化合物としては、分子中の複数の炭素−炭素不飽和結合を有する化合物であり、例えば以下の化合物を採用できる。
ビニルオキシエトキシエチル（メタ）アクリレート、エチレングリコールジ（メタ）アクリレート、プロピレングリコールジ（メタ）アクリレート、ブタンジオールジ（メタ）アクリレート、ヘキサンジオールジ（メタ）アクリレート、ジプロピレングリコールジ（メタ）アクリレート、トリエチレングリコールジ（メタ）アクリレート、トリプロピレングリコールジ（メタ）アクリレート等の（ポリ）アルキレングリコールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ポリテトラメチレングリコールジアクリレート、トリメチロールプロパントリ（メタ）アクリレート及びそのエチレンオキサイド変性物、ペンタエリスリトールトリ（メタ）アクリレート、ペンタエリスリトールテトラ（メタ）アクリレート及びそのエチレンオキサイド変性物、ジペンタエリスリトールペンタ（メタ）アクリレート及びそのエチレンオキサイド変性物、ジペンタエリスリトールヘキサ（メタ）アクリレート及びそのエチレンオキサイド変性物、ウレタン（メタ）アクリレート、エポキシ（メタ）アクリレート、ポリエステル（メタ）アクリレート、ペンタエリスリトールエトキシテトラアクリレート、カプロラクタム変性ジペンタエリスリトールヘキサアクリレート等を挙げることができる。
【００１２】
＜光重合開始剤＞
２，４，６−トリメチルベンゾイル−ジフェニル−フォスフィンオキサイド（商品名：ＴＰＯ、Ｌａｍｂｓｏｎ社製）、ビス（２，４，６−トリメチルベンゾイル）−フェニルフォスフィンオキサイド（商品名：ＩＲＧＡＣＵＲＥ８１９、ＢＡＳＦ社製）等を使用できる。
光重合開始剤の含有量は、好ましくは光重合性成分の総質量に対して３〜２５質量％の範囲であり、より好ましくは５〜１５質量％の範囲である。
この３〜２５質量％の範囲とすることにより、インク組成物の吐出性、硬化性及び保存安定性をバランス良く維持することができる。
【００１３】
＜光増感剤＞
本発明の光硬化型インクジェット印刷用インク組成物には、さらに、発光ダイオード（ＬＥＤ）を光源とした紫外線に対する硬化性を促進するために、主に４００ｎｍ以上の紫外線の波長域で光吸収特性を有し、その範囲の波長の光により硬化反応の増感機能が発現する光増感剤（化合物）を、光重合開始剤と共に使用することができる。
そのような光増感剤としては、アントラセン系光増感剤、チオキサントン系光増感剤等であり、好ましくは、チオキサントン系光増感剤である。これらは単独又は２種以上を用いることができる。
具体的には、９，１０−ジブトキシアントラセン、９，１０−ジエトキシアントラセン、９，１０−ジプロポキシアントラセン、９，１０−ビス（２−エチルヘキシルオキシ）アントラセン等のアントラセン系光増感剤、２，４−ジエチルチオキサントン、２−イソプロピルチオキサントン、４−イソプロピルチオキサントン等のチオキサントン系光増感剤を挙げることができる。市販品の代表例としては、アントラセン系光増感剤では、ＤＢＡ、ＤＥＡ（川崎化成工業社製）、チオキサントン系光増感剤では、ＤＥＴＸ、ＩＴＸ（Ｌａｍｂｓｏｎ社製）等が例示できる。
光増感剤の含有量は、好ましくは光重合性成分の総質量に対して０〜８質量％の範囲である。８質量％を超えても、効果の向上が見られず、過剰添加となり好ましくない。
なお、光増感剤として、チオキサントン系増感剤を使用した場合は、光硬化型インクジェット印刷用インク組成物を黄色に変色させる傾向があるため、顔料に基づく色（本来の色相）より黄味がかった色相になるので、色毎に、チオキサントン系増感剤の含有量を適宜決めることが好ましい。
具体的には、色味の変化の影響を受けやすいホワイトインク組成物及びクリアーインク組成物では、光増感剤として、チオキサントン化合物は含まないようにすることが好ましい。また、マゼンタインク組成物、シアンインク組成物では、色相の変化が問題となるので、色相に問題が生じない範囲で使用することが好ましい。また、ブラックインク組成物、及びイエローインク組成物は、変色があっても色相に影響しないのと、光重合性が他の色相より乏しいことから、光増感剤として、チオキサントン系化合物を使用することが好ましい。  
【００１４】
＜着色剤＞
本発明の光硬化型インクジェット印刷用インク組成物には、各色相の着色剤を含有させて、各色の光硬化型インクジェット印刷用インク組成物を得ることもできる。
このような着色剤としては、通常の光硬化型インクジェット印刷用インク組成物で従来から使用されている顔料、染料を特に制限なく使用できるが、耐光性を考慮すると、有機顔料又は無機顔料等の顔料が好ましい。
有機顔料としては、例えば、染料レーキ顔料、アゾ系、ベンズイミダゾロン系、フタロシアニン系、キナクリドン系、アントラキノン系、ジオキサジン系、インジゴ系、チオインジコ系、ペリレン系、ペリノン系、ジケトピロロピロール系、イソインドリノン系、ニトロ系、ニトロソ系、アンスラキノン系、フラバンスロン系、キノフタロン系、ピランスロン系、インダンスロン系の顔料等が挙げられる。無機顔料としては、カーボンブラック、酸化チタン、ベンガラ、黒鉛、鉄黒、酸化クロムグリーン、水酸化アルミニウム等が挙げられる。
また、本発明の光硬化型インクジェット印刷用インク組成物の代表的な色相ごとの顔料の具体例としては以下のものが挙げられる。
まず、光硬化型インクジェット印刷用イエローインク組成物として使用するためのイエロー顔料としては、例えば、Ｃ．Ｉ．Ｐｉｇｍｅｎｔ  Ｙｅｌｌｏｗ  １、２、３、１２、１３、１４、１６、１７、４２、７３、７４、７５、８１、８３、８７、９３、９５、９７、９８、１０８、１０９、１１４、１２０、１２８、１２９、１３８、１３９、１５０、１５１、１５５、１６６、１８０、１８４、１８５、２１３等が挙げられ、好ましくは、Ｃ．Ｉ．Ｐｉｇｍｅｎｔ  Ｙｅｌｌｏｗ１５０、１５５、１８０、２１３等が挙げられる。
光硬化型インクジェット印刷用マゼンタインク組成物として使用するためのマゼンタ顔料としては、例えば、Ｃ．Ｉ．Ｐｉｇｍｅｎｔ  Ｒｅｄ  ５、７、１２、２２、３８、４８：１、４８：２、４８：４、４９：１、５３：１、５７、５７：１、６３：１、１０１、１０２、１１２、１２２、１２３、１４４、１４６、１４９、１６８、１７７、１７８、１７９、１８０、１８４、１８５、１９０、２０２、２０９、２２４、２４２、２５４、２５５、２７０、Ｃ．Ｉ．Ｐｉｇｍｅｎｔ  Ｖｉｏｌｅｔ  １９等が挙げられ、好ましくは、Ｃ．Ｉ．Ｐｉｇｍｅｎｔ  Ｒｅｄ  １２２、２０２、Ｐｉｇｍｅｎｔ  Ｖｉｏｌｅｔ  １９等が挙げられる。
光硬化型インクジェット印刷用シアンインク組成物として使用するためのシアン顔料としては、例えば、Ｃ．Ｉ．Ｐｉｇｍｅｎｔ  Ｂｌｕｅ  １、２、３、１５、１５：１、１５：２、１５：３、１５：４、１５：６、１６、１８、２２、２７、２９、６０等で、好ましくは、Ｃ．Ｉ．Ｐｉｇｍｅｎｔ  Ｂｌｕｅ１５：４等が挙げられる。
光硬化型インクジェット印刷用ブラックインク組成物として使用するためのブラック顔料としては、例えば、カーボンブラック（Ｃ．Ｉ．Ｐｉｇｍｅｎｔ  Ｂｌａｃｋ  ７）等が挙げられる。
光硬化型インクジェット印刷用ホワイトインク組成物として使用するためのホワイト顔料としては、例えば、酸化チタン、酸化アルミニウム等が挙げられ、好ましくは、アルミナ、シリカ等の種々の材料で表面処理された酸化チタンが挙げられる。
本発明の光硬化型インクジェット印刷用インク組成物における顔料の含有量は、光硬化型インクジェット印刷用インク組成物の全量に対して１〜２０質量％であることが好ましい。顔料の含有量が１質量％未満では、得られる印刷物の画像品質が低下する傾向がある。一方、２０質量％を超えると、光硬化型インクジェット印刷用インク組成物の粘度特性に悪影響を与える傾向がある。
【００１５】
＜顔料分散剤＞
本発明の光硬化型インクジェット印刷用インク組成物は、必要に応じて顔料分散剤を含有していてもよい。
顔料分散剤は、顔料の分散性、本発明のインク組成物の保存安定性を向上させるために使用するもので、従来から使用されているものを特に制限なく使用できるが、その中でも高分子分散剤を使用することが好ましい。このような顔料分散剤としては、カルボジイミド系分散剤、ポリエステルアミン系分散剤、脂肪酸アミン系分散剤、変性ポリアクリレート系分散剤、変性ポリウレタン系分散剤、多鎖型高分子非イオン系分散剤、高分子イオン活性剤等が挙げられる。これら顔料分散剤は単独で又は２種以上を混合して使用できる。
上記顔料分散剤は、使用する顔料の合計量を１００質量部としたときに、１〜２００質量部含有することが好ましい。顔料分散剤の含有量が１質量部未満では、顔料分散性、本発明のインク組成物の貯蔵安定性が低下する場合がある。一方、２００質量部を超えて含有させることもできるが効果に差がでない場合もある。顔料分散剤の含有量のより好ましい下限は５質量部、より好ましい上限は６０質量部である。
【００１６】
＜界面活性剤＞
本発明の光硬化型インクジェット印刷用インク組成物は、使用するインクジェットヘッドに応じて、界面活性剤として従来から光硬化型インクジェット印刷用インク組成物に使用されているシリコン系界面活性剤等の界面活性剤を、吐出安定性を改良するために含有することが好ましい。
シリコン系界面活性剤の具体例としては、ポリエーテル変性シリコーンオイル、ポリエステル変性ポリジメチルシロキサン、ポリエステル変性メチルアルキルポリシロキサン等が挙げられる。これらは単独又は２種以上を併用して用いることができる。
本発明のインク組成物における界面活性剤の含有量は、好ましくは０．００５〜１．０質量％である。０．００５質量％未満であると、本発明の光硬化型インクジェット印刷用インク組成物の表面張力が高くなり、インクジェットヘッドからの吐出安定性が低下する。一方、１．０質量％を超えると、光硬化型インクジェット印刷用インク組成物中に泡が増加し吐出安定性が低下する。
【００１７】
＜添加剤＞
本発明の光硬化型インクジェット印刷用インク組成物には、必要に応じて種々の機能性を発現させるため、各種の添加剤を添加することができる。具体的には、光安定化剤、表面処理剤、酸化防止剤、老化防止剤、架橋促進剤、重合禁止剤、可塑剤、防腐剤、ｐＨ調整剤、消泡剤、保湿剤等が挙げられる。また、ビヒクルとして機能する硬化性ではない樹脂を配合しても良く、配合しなくても良い。
【００１８】
本発明のインク組成物を調製する方法としては特に限定されず、上記した材料を全て添加してビーズミルや３本ロールミル等で混合して調製することができる。
なお、顔料、顔料分散剤及び光重合性成分を混合することにより、予めコンクベースインクを得ておき、そのコンクベースインクに所望の光硬化型インクジェット印刷用インク組成物の組成となるように、光重合性成分、光重合開始剤、必要に応じて界面活性剤等の添加剤を添加して調製することもできる。
本発明のインク組成物を印字する基材としては、床材、塩化ビニル、ポリエチレンテレフタレート、ポリカーボネート等からなる基材が好ましいが、従来から光硬化型インクジェット印刷用インク組成物が印字される基材（紙、プラスチックフィルム、カプセル、ジェル、金属箔、ガラス、布等）であれば問題なく印字できる。
【００１９】
本発明のインク組成物を印字、硬化する方法として、具体的には、本発明のインク組成物を低粘度用のインクジェットヘッドにより基材に吐出した後、基材に着弾した本発明のインク組成物の塗膜を光で露光し硬化させる方法が挙げられる。
例えば、基材への吐出（画像の印字）は、本発明のインク組成物をインクジェット記録用プリンターの低粘度対応のプリンタヘッドに供給し、基材に対して塗膜の膜厚が、例えば、１〜６０μｍとなるように該インク組成物をプリンタヘッドから吐出することにより行うことができる。また、光での露光、硬化（画像の硬化）は、画像として基材に塗布された本発明のインク組成物の塗膜に光を照射することにより行うことができる。
本発明のインク組成物を印字するインクジェット記録方式用プリンター装置としては、低粘度用のインクジェットヘッドを備えるインクジェット記録方式用プリンター装置が利用できる。なお、コンティニュアスタイプのインクジェット記録方式用プリンター装置を用いる場合は、本発明のインク組成物にさらに導電性付与剤を加え電導度の調節をする。
上記塗膜の硬化における光源としては、紫外線（ＵＶ）、紫外線（発光ダイオード（ＬＥＤ））、電子線、可視光線等を挙げることができ、環境面から好ましくは発光ピーク波長が３５０〜４２０ｎｍの範囲の紫外線を発生する発光ダイオード（ＬＥＤ）である。
発光ダイオード（ＬＥＤ）を光源とした紫外線とは、「発光ピーク波長が３５０〜４２０ｎｍの範囲である紫外線を発生する、発光ダイオードから照射される光」とする。
【００２０】
（実施例）
以下に実施例を挙げて本発明をさらに詳細に説明するが、本発明はこれらの実施例のみに限定されるものではない。なお、特に断りのない限り、「％」は「質量％」を、「部」は「質量部」を意味する。
＜ガラス転移温度Ｔｇ＞
ここで、ガラス転移温度Ｔｇは、下記のＷｏｏｄの式により求めた理論ガラス転移温度である。
Ｗｏｏｄの式：１／Ｔｇ＝Ｗ１／Ｔｇ１＋Ｗ２／Ｔｇ２＋Ｗ３／Ｔｇ３＋・・・・・・・・・＋Ｗｘ／Ｔｇｘ
（式中、Ｔｇ１〜Ｔｇｘは共重合体を構成する重合性単量体１、２、３・・・ｘのそれぞれの単独重合体のガラス転移温度、Ｗ１〜Ｗｘは単量体１、２、３・・・ｘのそれぞれの質量分率、Ｔｇは理論ガラス転移温度を表す。ただし、Ｗｏｏｄの式におけるガラス転移温度は絶対温度である）。
以下の実施例、比較例で使用した材料は次の通りである。
【００２１】
＜Ａ．２−（アリルオキシメチル）アクリル酸メチル＞
＜Ｂ．ガラス転移温度が０℃以下の多官能モノマー及び／又は多官能オリゴマー＞
エトキシ化(３)トリメチロールプロパントリアクリレート
プロポキシ化(３)トリメチロールプロパントリアクリレート
＜Ｃ．アミノ基及び／アミド基を有するモノマー及び／又はオリゴマー＞
アミン変性オリゴマー（分子内に２個の光重合性官能基及び２個のアミノ基を有するアクリル化アミン化合物のオリゴマー）（ＣＮ３７１：サートマー社製)
アクリロイルモルフォリン
Ｎ−ビニルカプロラクタム
＜Ｅ．併用可能な光重合性化合物＞
ヘキサンジオールジアクリレート
ブチルシクロヘキシルアクリレート（４−ｔｅｒｔ−ブチルシクロヘキシルアクリレート）
トリメチルシクロヘキシルアクリレート（３，３，５−トリメチルシクロヘキシルアクリレート）
イソボルニルアクリレート
ベンジルアクリレート
エチルカルビトールアクリレート
＜光重合開始剤＞
ＴＰＯ：２，４，６−トリメチルベンゾイル−ジフェニル−フォスフィンオキサイド
ＳＢ−ＰＩ７１９：ビス（２，４，６−トリメチルベンゾイル）−フェニルフォスフィンオキサイド
＜光増感剤＞
ＤＥＴＸ：２，４−ジエチルチオキサントン
＜重合禁止剤＞
ＵＶ−５：マレイン酸ジオクチル  
ＵＶ−２２：キノン類重合禁止剤（クロマケム社製）
＜シリコン系レベリング剤＞
ＢＹＫ−３１５Ｎ（ビックケミー社製）
ＢＹＫ−３３１（ビックケミー社製）
＜顔料分散剤＞
ＳＳ３２０００（ソルスパース３２０００）（日本ルーブリゾール（株）製）
【００２２】
＜光硬化型インクジェット印刷用インク組成物の調製＞
顔料と顔料分散剤と光重合性成分とを、表１及び２の配合比率（質量比率）となるように配合した混合物を、アイガーミル（メディアとして直径０．５ｍｍのジルコニアビーズを使用）を用いて分散させて、ベース組成物を得た。
得られたベース組成物に、表１及び２に記載の配合組成（質量％）となるように各成分を配合し、撹拌混合して、実施例及び比較例の光硬化型インクジェット印刷用インク組成物を得た。
（インク組成物の粘度の測定）
実施例及び比較例で得られた各光硬化型インクジェット印刷用インク組成物について、Ｅ型粘度計（商品名：ＲＥ１００Ｌ型粘度計、東機産業社製）を使用して、温度２５℃、ローター回転速度２０ｒｐｍの条件で、粘度を測定した。結果を表１及び２に示す。
【００２３】
（保存安定性）
実施例及び比較例で得られた各光硬化型インクジェット印刷用インク組成物をそれぞれガラス瓶に採り、密栓して７０℃で７日間保存した後の状態を、下記評価基準に従って評価した。
○：増粘、沈降物が共に認められない
△：軽く振ると元に戻る程度の増粘や沈降物が認められる
×：強く振っても元に戻らない程度の増粘や沈降物が認められる
【００２４】
（吐出安定性）
２５℃の雰囲気温度下に、低粘度インク用のインクジェットノズルを備えたインクジェット印刷（記録）装置と、実施例及び比較例で得られた光硬化型インクジェット印刷用インク組成物とを２４時間置き、インクジェット印刷装置及び各インク組成物の温度を２５℃とした。その後２５℃で、各インク組成物を用いてＰＶＣ８０（塩化ビニル樹脂シート（１２ｃｍ×１８ｃｍ）、リンテック社製）上に、連続的に印刷（印字）して、吐出安定性の評価を行い、以下の基準で評価した。
○：印刷の乱れがなく、安定して吐出できる
×：印刷の乱れがある、又は安定して吐出できない
【００２５】
（硬化性）
２５℃の雰囲気温度下に、低粘度インク用のインクジェットノズルを備えたインクジェット印刷（記録）装置と、実施例及び比較例で得られた光硬化型インクジェット印刷用インク組成物とを２４時間置き、インクジェット印刷装置及び各インク組成物の温度を２５℃とした。その後２５℃で、各インク組成物を用いてＰＶＣ８０（塩化ビニル樹脂シート（１２ｃｍ×１８ｃｍ）、リンテック社製）上に、連続的に印刷（印字）した後、フォセオン・テクノロジー社製ＵＶ−ＬＥＤ光ランプにて、ランプとインクの塗布面との距離２ｃｍ下で、ＵＶ積算光量１８０ｍ２で硬化させた。各硬化性塗膜を綿棒でこすり、その取られ具合により硬化性を評価した。
〇：取られがないもの
△：わずかに取られがあるもの
×：取られがあるもの
【００２６】
（タック性）
上記各硬化塗膜を指触して、その塗膜表面の状態を目視で確認することにより、タック性を評価した。
○：塗膜に指紋が付着しない
△：塗膜に僅かに指紋が付着する
×：塗膜に指紋が付着する
【００２７】
（密着性）
硬化性の評価で得られた各硬化膜をカッターナイフでクロスカットし、カットした部分にセロハンテープ（製品名：セロテープ（登録商標）、会社名：ニチバン）を貼り、これを引き剥がすことにより塩化ビニル樹脂シートからの硬化膜の剥離具合を以下の基準で評価した。
○：硬化膜の剥離なし
△：硬化膜の剥離があったが剥離面積が２０％未満
×：硬化膜の剥離面積が２０％以上
【００２８】
（折り曲げ性）
硬化性の評価で得られた各硬化膜を、山側、谷側それぞれ180度に折り曲げ、印刷後における折り曲げ性を下記評価基準に従って評価した。
○：折り曲げた際に、塗膜に罫線割れや細かなクラックが生じない
△：折り曲げた際に、細かなクラックが生じる
×：折り曲げた際に、罫線割れを生じる
【００２９】
（耐溶剤性）
硬化性の評価で得られた各硬化膜において、学振型堅牢度試験機（大栄科学精器製作所製）を用いて、イソプロピルアルコールをしみ込ませた晒し布で５００ｇの荷重をかけて、硬化膜の表面を２０回擦ったときの、硬化膜の溶解の具合を判断するために、晒し布の汚染と擦られた硬化膜面の状態を目視で観察し、以下の基準で評価した。
○：晒し布の汚染、硬化膜の損耗が共に認められない
△：晒し布が汚染されるが、硬化膜の損耗が観察されない
×：晒し布が汚染され、硬化膜の損耗もある
【００３０】
【表１】
2019172869.tif 000002
【００３１】
【表２】
2019172869.tif 000003
【００３２】
各実施例の結果によれば、本発明の光硬化性インクジェット印刷用インク組成物は、硬化性、タック性、密着性、折り曲げ性及び耐溶剤性に優れる。しかしながら、２−（アリルオキシメチル）アクリル酸メチルの含有量が少ない比較例１によればタック性が良好ではなく、２−（アリルオキシメチル）アクリル酸メチルの含有量が多い比較例２によれば密着性と折り曲げ性が良好ではなく、Ｂの成分が少ない比較例３によればタック性と耐溶剤性に劣り、Ｂの成分が多い比較例４によれば密着性と折り曲げ性に劣っていた。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
光重合性化合物と、光重合開始剤を含有する光硬化型インクジェット印刷用インク組成物であって、
Ａ．２−（アリルオキシメチル）アクリル酸メチルを、全光重合性化合物中に５〜４０質量％含有し、
Ｂ．ガラス転移温度が０℃以下の多官能モノマー及び／又は多官能オリゴマーを、全光重合性化合物中に５〜２０質量％含有し、
Ｃ.アミノ基及び／又はアミド基を有するモノマー及び／又はオリゴマーを含有し、
Ｄ．インク組成物の粘度が２５℃で３０ｍＰａ・ｓ以下、
のＡ〜Ｄを満たす光硬化型インクジェット印刷用インク組成物。
【請求項２】
アミノ基及び／又はアミド基を有するモノマー及び／又はオリゴマーを全光重合性化合物中に５〜４５質量％含有する請求項１記載の光硬化型インクジェット印刷用インク組成物。
【請求項３】
アミノ基及び／又はアミド基を有するモノマー及び／又はオリゴマーとして、分子内に２個の光重合性官能基及び２個のアミノ基を有するアクリル化アミン化合物と、アクリロイルモルホリン及び／又はＮ−ビニルカプロラクタムを含有することを特徴とする請求項１又は２記載の光硬化型インクジェット印刷用インク組成物。
【請求項４】
ガラス転移温度４０℃以上の多官能モノマー及び／又は多官能性オリゴマーを全光重合性化合物中１０質量％以下含有する請求項１〜３のいずれかに記載の光硬化型インクジェット印刷用インク組成物。
【請求項５】
着色剤を含有する請求項１〜４のいずれかに記載の光硬化型インクジェット印刷用インク組成物。
【手続補正２】
【補正対象書類名】明細書
【補正対象項目名】０００４
【補正方法】変更
【補正の内容】
【０００４】
本発明者らは、上記課題を解決するために鋭意検討した結果、以下の光硬化性インクジェット印刷用インク組成物を発明した。
１．光重合性化合物と、光重合開始剤を含有する光硬化型インクジェット印刷用インク組成物であって、
Ａ．２−（アリルオキシメチル）アクリル酸メチルを、全光重合性化合物中に５〜４０質量％含有し、
Ｂ．ガラス転移温度が０℃以下の多官能モノマー及び／又は多官能オリゴマーを、全光重合性化合物中に５〜２０質量％含有し、
Ｃ.アミノ基及び／又はアミド基を有するモノマー及び／又はオリゴマーを含有し、
Ｄ．インク組成物の粘度が２５℃で３０ｍＰａ・ｓ以下、
のＡ〜Ｄを満たす光硬化型インクジェット印刷用インク組成物。
２．アミノ基及び／又はアミド基を有するモノマー及び／又はオリゴマーを全光重合性化合物中に５〜４５質量％含有する１記載の光硬化型インクジェット印刷用インク組成物。３．アミノ基及び／又はアミド基を有するモノマー及び／又はオリゴマーとして、分子内に２個の光重合性官能基及び２個のアミノ基を有するアクリル化アミン化合物と、アクリロイルモルホリン及び／又はＮ−ビニルカプロラクタムを含有することを特徴とする１又は２記載の光硬化型インクジェット印刷用インク組成物。
４．ガラス転移温度４０℃以上の多官能モノマー及び／又は多官能性オリゴマーを全光重合性化合物中１０質量％以下含有する１〜３のいずれかに記載の光硬化型インクジェット印刷用インク組成物。
５．着色剤を含有する１〜４のいずれかに記載の光硬化型インクジェット印刷用インク組成物。
【手続補正３】
【補正対象書類名】明細書
【補正対象項目名】０００６
【補正方法】変更
【補正の内容】
【０００６】
以下、本発明の少なくとも、光重合性化合物と、光重合開始剤を含有する光硬化型インクジェット印刷用インク組成物（以下、インク組成物ともいう）について詳細に説明する。下記Ａ〜Ｃの化合物のカテゴリーのうち、複数のカテゴリーに含まれる化合物が存在する。そのような化合物はその複数のカテゴリーにそれぞれ属するものとして、それぞれの含有量に重複してカウントする。
＜Ａ．２−（アリルオキシメチル）アクリル酸メチル＞
本発明における２−（アリルオキシメチル）アクリル酸メチルの使用量としては、全光重合性化合物中に５〜４０質量％の範囲である。含有量が５質量％より少ないと、タック性が低下する傾向となり、一方、４０質量％より多いと、密着性、折り曲げ性が低下する傾向となる。